INPI-France/Brevets-Francais-2024-Chunked huggingface dataset:
En particulier, le module d’application 26 applique l’une des valeurs ou un groupe des valeurs aux éléments de réseau respectifs 6, 8, 10, et met en œuvre ensuite une vérification si les valeurs appliquées sont conformes au modèle générique 14, avant l’application des autres valeurs.
Les étapes de sélection 150 et d’adaptation 160 sont des étapes optionnelles.
L’étape d’application 200 est une étape optionnelle.
Bien entendu, d’autres modes de réalisation peuvent être envisagés.
Procédé de caractérisation de flux entre des éléments d’un réseau La présente invention concerne un procédé de caractérisation de flux entre des éléments d’un réseau. La présente invention concerne aussi un dispositif électronique de caractérisation associé.
Face à une situation évoluant dynamiquement dans le temps, les opérateurs en charge du contrôle des flux sur un réseau ont un rôle de supervision et d’analyse des phénomènes inhabituels. De tels phénomènes inhabituels sont notamment l’augmentation de la demande ou la saturation pour un trajet donné, la baisse de la demande en transport pour une station ou pour un trajet donné, les défaillances ou accidents des supports de mobilité (trains, métros, bus, vélos, ...) ou encore les accidents ou incidents de passagers. Ce rôle implique la prise en compte de données massives et évolutives/dynamiques, ainsi que leur analyse en regard de connaissances métier sur la structure du réseau, l’historique du comportement des agents (utilisateurs) dans ce réseau, de connaissances extérieures sur les phénomènes influençant le réseau (localisation, attributs, événements ponctuels...), ainsi que la prise en compte des moyens d’action possibles pour résoudre ou optimiser la situation.
Cette tâche opérationnelle est difficilement gérable à partir de simples enregistrements de flux passagers, qui sont beaucoup trop massifs pour pouvoir être analysés tels quels par les opérateurs. Aussi, des outils ont été développés pour réduire la charge cognitive des opérateurs, en synthétisant la masse d’informations grâce à des outils analytiques (c’est-à-dire, qui prennent en compte les données et les traitent) et synthétiques (c’est-à-dire, qui résument les données et les résultats de l’analyse).
Pour pouvoir être exploitables, ces outils sont en grande partie automatisés au niveau de la récupération des données et de leur traitement. La plupart des systèmes proposés fonctionnent en mode unidirectionnel : des données sont regroupées, analysées, puis une décision est prise ou fournie sous forme de synthèse à un opérateur. Les systèmes sont donc configurés entièrement en amont, ou ont une capacité d’apprentissage très élevée, ce qui est difficile à réaliser en pratique, en particulier dans le cas d’événements disruptifs (discontinuités), ou rares (pas d’exemples historiques).
Le terme « aryle » signifie un groupe hydrocarboné aromatique. Un « C6-C12 aryle » signifie un aryle possédant 6 à 12 atomes de carbone.
Le terme « hétéroaryle » signifie un groupe aromatique comprenant un hétéroatome tel que O, N, S et des mélanges correspondants. Un « C5-C9 hétéroaryle » signifie un hétéroaryle possédant 5 à 9 atomes de carbone.
Le terme « polyol » signifie un composé comprenant au moins deux groupes hydroxyle.
Le terme « polyester » signifie un composé comprenant au moins deux liaisons ester.
Le terme « polyéther » signifie un composé comprenant au moins deux liaisons éther.
Le terme « polycarbonate » signifie un composé comprenant au moins deux liaisons carbonate.
Le terme « polyester polyol » signifie un polyester comprenant au moins deux groupes hydroxyle.
Le terme « polyéther polyol » signifie un polyéther comprenant au moins deux groupes hydroxyle.
Le terme « polycarbonate polyol » signifie un polycarbonate comprenant au moins deux groupes hydroxyle.
Le terme « radical hydrocarboné » signifie un radical constitué d’atomes de carbone et d’hydrogène. Sauf mention contraire, un radical hydrocarboné n’est pas substitué ou interrompu par de quelconques hétéroatomes (O, N ou S). Un radical hydrocarboné peut être linéaire ou ramifié, saturé ou insaturé, aliphatique, cycloaliphatique ou aromatique.
Le terme « groupe hydroxyle » signifie un groupe -OH.
Le terme « amine » signifie un groupe –NR a R b , R a et R b étant indépendamment H ou un C1-C6 alkyle. Le terme « amine primaire » signifiant un groupe –NH 2 . Le terme « amine secondaire » signifiant un groupe –NHR a , R a étant un C1-C6 alkyle. Le terme « amine tertiaire » signifie un groupe –NR a R b , R a et R b étant indépendamment un C1-C6 alkyle.
Le terme « acide carboxylique » signifie un groupe -COOH.
Le terme « groupe isocyanate » signifie un groupe -N=C=O.
Le terme « liaison ester » signifie une liaison -C(=O)-O- ou -O-C(=O)-.
Le terme « liaison éther » signifie une liaison -O-.
Par ailleurs, toujours en référence à la , l’influence du milieu MUT au moins partiellement conducteur électriquement sur le signal utile i 3 peut être représentée sous la forme de deux couples d’une capacité et d’une conductance mises en parallèle entre elles. Un premier couple de ces deux couples, identifié par l’indice « mm », traduit l’influence du milieu MUT entre l’électrode d’excitation 1 et l’électrode de référence 3, et le second de ces deux couples, identifié par l’indice « m », traduit l’influence du milieu entre l’électrode d’excitation 1 et l’électrode de mesure 2. Notons que chacune de ses représentations peut être associée à une admittance, notée Y mm pour le premier couple susmentionné et notée Y m pour le second couple.
On comprend dès lors que la modélisation proposée en peut être traduite en une ou plusieurs équations liant entre elles différentes grandeurs physiques illustrées sur la à l’une au moins, de préférence à chacune, parmi de la capacité équivalente C X et de la conductance équivalente G X telles qu’illustrées sur la . Une telle mise en équation(s) sera développée plus bas.
Electrode d’excitation et électrode de mesure
Notons ici que le dispositif de caractérisation 0 selon le premier aspect de tension n’est pas limité à un exemplaire de chacune des trois électrodes susmentionnées, mais peut comporter une pluralité de couples d’électrodes d’excitation 1 et de mesure 2, chaque couple d’électrodes d’excitation 1 et de mesure 2 formant un condensateur. Par exemple, le dispositif de caractérisation 0 peut présenter deux électrodes de mesure telle qu’illustré sur la .
L’électrode d’excitation 1 et/ou l’électrode de mesure 2 peuvent avantageusement être revêtues d’un matériau diélectrique 4, de sorte qu’un couplage capacitif soit créé entre l’électrode d’excitation 1 et l’électrode de mesure 2, lorsque le milieu étudié MUT est au moins partiellement électriquement conducteur.
Le matériau diélectrique 4 peut être réalisé sous la forme d’un film diélectrique (comme illustré aux figures 1 et 2), pouvant présenter une épaisseur de préférence comprise entre 100 nm et 10 µm. A titre d’exemples non limitatifs, le matériau diélectrique 4 est de préférence sélectionné parmi un polyimide, un polytétrafluoroéthylène et une résine thermodurcissable.
L’électrode d’excitation 1 et l’électrode de mesure 2 peuvent être de différentes formes telles que planaires (comme illustré aux figures 3 et 4), courbées (comme illustré aux figures 5 et 6), interdigitées (comme illustré aux figures 1, 2, 7), etc.
Lorsque l’électrode d’excitation 1 et l’électrode de mesure 2 sont recouvertes d’un film diélectrique, l’électrode d’excitation 1 et l’électrode de mesure 2 peuvent être immergées dans le milieu étudié MUT (comme illustré aux figures 3, 5 et 6).
L’électrode d’excitation 1 et l’électrode de mesure 2, recouvertes d’un film diélectrique, peuvent également être à distance du milieu étudié (comme illustré aux figures 4 et 11 à 13).
L’électrode d’excitation 1 et l’électrode de mesure 2 peuvent être dépourvues d’un film diélectrique les recouvrant directement. L’électrode d’excitation 1 et l’électrode de mesure 2 peuvent alors, en alternative, être environnées (entourées, enveloppées) par un matériau diélectrique ; par exemple, l’électrode d’excitation 1 et l’électrode de mesure 2 sont à l’intérieur d’une paroi 60 diélectrique d’un contenant 6 du milieu MUT étudié.
L’électrode d’excitation 1 et l’électrode de mesure 2 peuvent être réalisées dans un matériau métallique, de préférence sélectionné parmi le cuivre Cu, l’argent Ag, l’or Au et l’aluminium Al. En alternative, l’électrode d’excitation 1 et l’électrode de mesure 2 peuvent être réalisées dans un matériau plastique (e.g. un polyphtalamide) dans lequel ont été incorporées des charges conductrices, telles que des fibres de carbone, afin de rendre l’électrode d’excitation 1 et l’électrode de mesure 2 électriquement conductrices.
Le dispositif de caractérisation peut comporter un plan de masse PM (comme illustré aux figures 1 et 2) agencé relativement aux électrodes d’excitation 1 et de mesure 2. Le plan de masse PM peut assurer une fonction de blindage électromagnétique et/ou permettre une mise à la masse commune des électrodes du dispositif de caractérisation 0.
Le plan de masse PM est avantageusement séparé de l’électrode d’excitation 1 et de l’électrode de mesure 2 par une couche diélectrique 40 (comme illustré aux figures 1 et 2). Une telle couche diélectrique 40 permet d’isoler électriquement entre elles les électrodes d’excitation 1 et de mesure 2 et le plan de masse PM de manière à éviter de les mettre en court-circuit.
La couche diélectrique 40 peut être réalisée dans un matériau diélectrique sélectionné parmi un polyimide et un polytétrafluoroéthylène.
Le plan de masse PM peut être une plaque réalisée dans un matériau métallique. Le matériau métallique est de préférence sélectionné parmi le cuivre Cu, l’argent Ag, l’or Au et l’aluminium Al. Cependant, le plan de masse PM peut être réalisée dans un matériau plastique (e.g. un polyphtalamide) dans lequel ont été incorporées des charges conductrices, telles que des fibres de carbone, afin de rendre le plan de masse PM électriquement conducteur.
A titre d’exemple non limitatif, et en référence aux figures 15 et 19, l’électrode d’excitation 1 et l’électrode de mesure 2 peuvent être agencées de sorte qu’une valeur de capacité mutuelle C ds entre l’électrode d’excitation 1 et l’électrode de mesure 2 soit comprise entre 15 pF et 25 pF, de préférence entre 18 pF et 22 pF.
Des exemples de composés fonctionnalisés par mono(méth)acrylate appropriés comprennent, mais ne sont pas limités à, des esters de mono(méth)acrylate d’alcools aliphatiques (l’alcool aliphatique pouvant être à chaîne droite, ramifié ou alicyclique et pouvant être un monoalcool, un dialcool ou un polyalcool, à condition qu’un seul groupe hydroxyle soit estérifié par un acide (méth)acrylique) ; des esters de mono(méth)acrylate d’alcools aromatiques (tels que des phénols, y compris des phénols alkylés) ; des esters de mono(méth)acrylate d’alcools d’alkylaryle (tels que l’alcool benzylique) ; des esters de mono(méth)acrylate de glycols oligomériques et polymériques tels que le diéthylèneglycol, le triéthylèneglycol, le dipropylèneglycol, le tripropylèneglycol, le polyéthylèneglycol, et un polypropylèneglycol) ; des esters de mono(méth)acrylate d’éthers de monoalkyle de glycols et d’oligoglycols ; des esters de mono(méth)acrylate d’alcools aliphatiques alcoxylés (par ex., éthoxylés et/ou propoxylés) (l’alcool aliphatique pouvant être à chaîne droite, ramifié ou alicyclique et pouvant être un monoalcool, un dialcool ou un polyalcool, à condition qu’un seul groupe hydroxyle de l’alcool aliphatique alcoxylé soit estérifié avec un acide (méth)acrylique) ; des esters de mono(méth)acrylate d’alcools aromatiques (tels que des phénols alcoxylés) alcoxylés (par ex., éthoxylés et/ou propoxylés) ; des mono(méth)acrylates de caprolactone ; et similaire.
Les composés suivants sont des exemples spécifiques de composés fonctionnalisés par mono(méth)acrylate appropriés pour une utilisation dans les compositions durcissables de la présente invention : (méth)acrylate de méthyle ; (méth)acrylate d’éthyle ; (méth)acrylate de n-propyle ; (méth)acrylate de n-butyle ; (méth)acrylate d’isobutyle ; (méth)acrylate de n-hexyle ; (méth)acrylate de 2–éthylhexyle ; (méth)acrylate de n-octyle ; (méth)acrylate d’isooctyle ; (méth)acrylate de n-décyle ; (méth)acrylate de n-dodécyle ; (méth)acrylate de tridécyle ; (méth)acrylate de tétradécyle ; (méth)acrylate d’hexadécyle ; (méth)acrylate de 2–hydroxyéthyle ; (méth)acrylate de 2–hydroxypropyle et (méth)acrylate de 3–hydroxypropyle ; (méth)acrylate de 2-méthoxyéthyle ; (méth)acrylate de 2–éthoxyéthyle ; (méth)acrylate de 2–éthoxypropyle et (méth)acrylate de 3–éthoxypropyle ; (méth)acrylate de tétrahydrofurfuryle ; (méth)acrylate de tétrahydrofurfuryle alcoxylé ; (méth)acrylate de 2-(2-éthoxyéthoxy)éthyle ; (méth)acrylate de cyclohexyle ; (méth)acrylate de glycidyle ; (méth)acrylate d’isodécyle ; (méth)acrylate de lauryle ; (méth)acrylate de 2–phénoxyéthyle ; (méth)acrylates de phénol alcoxylé ; (méth)acrylates de nonylphénol alcoxylé ; (méth)acrylate de triméthylolpropane formal cyclique ; (méth)acrylate d’isobornyle ; (méth)acrylate de tricyclodécaneméthanol ; (méth)acrylate de tert-butylcyclohexanol ; (méth)acrylate de triméthylcyclohexanol ; (méth)acrylate de monométhyléther de diéthylèneglycol ; (méth)acrylate de monobutyléther de diéthylèneglycol ; (méth)acrylate de monoéthyléther de triéthylèneglycol ; (méth)acrylate de lauryle éthoxylé ; (méth)acrylates de méthoxy polyéthylèneglycol ; (méth)acrylates de 3-(2-hydroxyalkyl)oxazolidinone ; et des combinaisons correspondantes.
Le composé fonctionnalisé par (méth)acrylate peut comprendre un composé fonctionnalisé par (méth)acrylate contenant deux groupes (méth)acrylate ou plus par molécule.
Des exemples de composé fonctionnalisé par (méth)acrylate approprié contenant deux groupes de type (méth)acrylate ou plus par molécule comprennent des esters d’acrylate et de méthacrylate d’alcools polyhydriques (des composés organiques contenant deux groupes hydroxyle ou plus par molécule, par ex. 2 à 6). Des exemples spécifiques d’alcools polyhydriques appropriés comprennent des alkylèneglycols en C 2-20 (des glycols possédant un groupe C 2-10 alkylène peuvent être préférés, dans lesquels la chaîne carbonée peut être ramifiée ; par ex. l’éthylèneglycol, le triméthylèneglycol, le 1,2-propylèneglycol, le 1,2-butanediol, le 1,3-butanediol, le 2,3-butanediol, le tétraméthylèneglycol (1,4-butanediol), le 1,5-pentanediol, le 1,6-hexanediol, le 1,8-octanediol, le 1,9-nonanediol, le 1,12-dodécanediol, le cyclohexane-1,4-diméthanol, des bisphénols, et des bisphénols hydrogénés, ainsi que des dérivés alcoxylés correspondants (par ex., éthoxylés et/ou propoxylés)), le diéthylèneglycol, la glycérine, la glycérine alcoxylée, le triéthylèneglycol, le dipropylèneglycol, le tripropylèneglycol, le triméthylolpropane, le triméthylolpropane alcoxylé, le ditriméthylolpropane, le ditriméthylolpropane alcoxylé, le pentaérythritol, le pentaérythritol alcoxylé, le dipentaérythritol, le dipentaérythritol alcoxylé, un cyclohexanediol, un cyclohexanediol alcoxylé, un cyclohexanediméthanol, un cyclohexanediméthanol alcoxylé, un norbornènediméthanol, un norbornènediméthanol alcoxylé, un norbornanediméthanol, un norbornanediméthanol alcoxylé, des polyols contenant un cycle aromatique, des adduits de cyclohexane–1,4–diméthanol et d’oxyde d’éthylène, des adduits de bisphénol et d’oxyde d’éthylène, des adduits de bisphénol hydrogéné et d’oxyde d’éthylène, des adduits de bisphénol et d’oxyde de propylène, des adduits de bisphénol hydrogéné et d’oxyde de propylène, des adduits de cyclohexane–1,4–diméthanol et d’oxyde de propylène, des alcools de sucre et des alcools de sucre alcoxylés. De tels alcools polyhydriques peuvent être estérifiés totalement ou partiellement (avec un acide (méth)acrylique, un anhydride (méth)acrylique, un chlorure de (méth)acryloyle ou similaire), à condition qu’ils contiennent au moins deux groupes fonctionnels de type (méth)acrylate par molécule. Comme utilisé ici, le terme « alcoxylé » fait référence à des composés contenant un ou plusieurs fragments oxyalkylène (par ex., des fragments oxyéthylène et/ou oxypropylène). Un fragment oxyalkylène correspond à la structure générale –R-O-, R étant un fragment aliphatique divalent tel que –CH 2 CH 2 - ou –CH 2 CH(CH 3 )-. Par exemple, un composé alcoxylé peut contenir de 1 à 30 fragments oxyalkylène par molécule.
Des composés fonctionnalisés par (méth)acrylate donnés à titre d’exemple contenant deux groupes (méth)acrylate ou plus par molécule peuvent comprendre un di(méth)acrylate de bisphénol A; un di(méth)acrylate de bisphénol A hydrogéné; un di(méth)acrylate d’éthylène glycol ; un di(méth)acrylate de diéthylèneglycol ; un di(méth)acrylate de triéthylèneglycol ; un di(méth)acrylate de tétraéthylèneglycol ; un di(méth)acrylate de polyéthylène glycol ; un di(méth)acrylate de propylèneglycol ; un di(méth)acrylate de dipropylèneglycol ; un di(méth)acrylate de tripropylèneglycol ; un di(méth)acrylate de tétrapropylèneglycol ; un di(méth)acrylate de polypropylèneglycol ; un di(méth)acrylate de polytétraméthylèneglycol ; un di(méth)acrylate de 1,2–butanediol ; un di(méth)acrylate de 2,3-butanediol ; un di(méth)acrylate de 1,3-butanediol ; un di(méth)acrylate de 1,4-butanediol ; un di(méth)acrylate de 1,5-pentanediol ; un di(méth)acrylate de 1,6-hexanediol ; un di(méth)acrylate de 1,8-octanediol ; un di(méth)acrylate de 1,9-nonanediol ; un di(méth)acrylate de 1,10-nonanediol ; un di(méth)acrylate de 1,12-dodecanediol ; un di(méth)acrylate de neopentyl glycol ; un di(méth)acrylate de 2-méthyl-2,4-pentanediol ; un di(méth)acrylate de polybutadiène ; un di(méth)acrylate de cyclohexane–1,4–diméthanol ; un di(méth)acrylate de tricyclodécanediméthanol ; des di(méth)acrylates métalliques ; des di(méth)acrylates métalliques modifiés ; un di(méth)acrylate de glycéryle ; un tri(méth)acrylate de glycéryle; un tri(méth)acrylate de triméthyloléthane ; un di(méth)acrylate de triméthyloléthane ; un tri(méth)acrylate de triméthylolpropane ; un di(méth)acrylate de triméthylolpropane ; un di(méth)acrylate de pentaérythritol ; un tri(méth)acrylate de pentaérythritol ; un tétra(méth)acrylate de pentaérythritol, le diacrylate de ditriméthylolpropane ; le triacrylate de ditriméthylolpropane ; le tétraacrylate de ditriméthylolpropane, un penta(méth)acrylate de sorbitol ; le tétraacrylate de dipentaérythritol ; le pentaacrylate de dipentaérythritol ; un hexa(méth)acrylate de dipentaérythritol ; un tri(méth)acrylate de tris(2–hydroxyéthyl)isocyanurate ; ainsi que les dérivés alcoxylés (par ex., éthoxylés et/ou propoxylés) correspondants ; et des combinaisons correspondantes.
La composition durcissable de l’invention peut comprendre 10 % à 80 %, en particulier 15 % à 75 %, plus particulièrement 20 à 70 %, en poids de composé fonctionnalisé par (méth)acrylate sur la base du poids total de la composition durcissable.
Le composé fonctionnalisé par (méth)acrylate sous la forme d’un oligomère peut être choisi afin d’augmenter la flexibilité, la résistance et/ou le module, parmi d’autres attributs, d’un polymère durci préparé à l’aide de la composition durcissable de la présente invention. Ici, l’oligomère fonctionnalisé par (méth)acrylate peut posséder jusqu’à 18 groupes (méth)acrylate, en particulier 2 à 6 groupes (méth)acrylate, plus particulièrement 2 à 6 groupes acrylate. Le composé fonctionnalisé par (méth)acrylate sous la forme d’un oligomère peut posséder un poids moléculaire moyen en nombre supérieur ou égal à 600 g/mole, en particulier 800 à 15 000 g/mole, plus particulièrement 1 000 à 5 000 g/mole.
En particulier, les composés fonctionnalisés par (méth)acrylate peuvent être choisis dans le groupe constitué par des oligomères d’époxy fonctionnalisés par (méth)acrylate (parfois également dénommés « oligomères de (méth)acrylate d’époxy »), des oligomères de polyéther fonctionnalisés par (méth)acrylate (parfois également dénommés « oligomères de (méth)acrylate de polyéther »), des oligomères de polydiène fonctionnalisés par (méth)acrylate (parfois également dénommés « oligomères de (méth)acrylate de polydiène »), des oligomères de polycarbonate fonctionnalisés par (méth)acrylate (parfois également dénommés « oligomères de (méth)acrylate de polycarbonate »), et des oligomères de polyester fonctionnalisés par (méth)acrylate (parfois également dénommés « oligomères de (méth)acrylate de polyester ») et des mélanges correspondants.
Des oligomères de (méth)acrylate de polyester donnés à titre d’exemple comprennent les produits de réaction d’acide acrylique ou méthacrylique ou des mélanges ou des équivalents synthétiques correspondants avec des polyester polyols terminés par un groupe hydroxyle. Le procédé de réaction peut être conduit de sorte que tous, ou essentiellement tous, les groupes hydroxyle du polyester polyol ont été (méth)acrylés, particulièrement dans des cas où le polyester polyol est difonctionnel. Les polyester polyols peuvent être préparés par des réactions de polycondensation de composants fonctionnalisés par polyhydroxyle (en particulier, des diols) et des composés fonctionnalisés par poly(acide carboxylique) (en particulier, des acides et des anhydrides dicarboxyliques). Les composants fonctionnalisés par polyhydroxyle et fonctionnalisés par poly(acide carboxylique) peuvent chacun posséder des structures linéaires, ramifiées, cycloaliphatiques ou aromatiques et peuvent être utilisés individuellement ou en tant que mélanges.
Des exemples de (méth)acrylates d’époxy appropriés comprennent les produits de réaction d’acide acrylique ou méthacrylique ou des mélanges correspondants avec une résine époxy (éther ou ester de polyglycidyle). La résine époxy peut, en particulier, être choisie parmi l’éther de diglycidyle de bisphénol A, l’éther de diglycidyle de bisphénol F, l’éther de diglycidyle de bisphénol S, l’éther de diglycidyle de bisphénol A bromé, l’éther de diglycidyle de bisphénol F bromé, l’éther de diglycidyle de bisphénol S bromé, une résine novolak époxy, l’éther de diglycidyle de bisphénol A hydrogéné, l’éther de diglycidyle de bisphénol F hydrogéné, l’éther de diglycidyle de bisphénol S hydrogéné, le 3,4-époxycyclohexylméthyl-3',4'-époxycyclohexanecarboxylate, 2-(7-oxabicyclo[4.1.0]heptan-3-yl)spiro[1,3-dioxane-5,3'-7-oxabicyclo[4.1.0]heptane], le bis(3,4-époxycyclohexylméthyl)adipate, l’oxyde de vinylcyclohexène, le 4-vinylépoxycyclohexane, le bis(3,4-époxy-6-méthylcyclohexylméthyl)adipate, le 3,4-époxy-6-méthylcyclohexyl-3',4'-époxy-6'-méthylcyclohexanecarboxylate, le méthylènebis(3,4-époxycyclohexane), le diépoxyde de dicyclopentadiène, le di(3,4-époxycyclohexylméthyl)éther d’éthylèneglycol, l’éthylènebis(3,4-époxycyclohexanecarboxylate), l’éther de diglycidyle de 1,4-butanediol, l’éther de diglycidyle de 1,6-hexanediol, l’éther de triglycidyle de glycérol, l’éther de triglycidyle de triméthylolpropane, l'éther de diglycidyle de polyéthylèneglycol, l'éther de diglycidyle de polypropylèneglycol, des éthers de polyglycidyle d’un polyéther polyol obtenu par l’addition d’un ou plusieurs oxydes d’alkylène à un alcool polyhydrique aliphatique tel que l’éthylèneglycol, le propylèneglycol, et le glycérol, des esters de diglycidyle d’acides dibasiques aliphatiques à chaîne longue, des éthers de monoglycidyle d’alcools supérieurs aliphatiques, des éthers de monoglycidyle de phénol, de crésol, de butylphénol, ou des polyéther alcools obtenus par l’addition d’oxyde d’alkylène à ces composés, des esters de glycidyle d’acides gras supérieurs, l’huile de fèves de soja époxydée, l’acide époxybutylstéarique, l’acide époxyoctylstéarique, l’huile de graines de lin époxydée, un polybutadiène époxyde, et similaire.